【誤訳訂正書】
【提出日】令和3年9月10日(2021.9.10)
【誤訳訂正１】
【訂正対象書類名】特許請求の範囲
【訂正対象項目名】全文
【訂正方法】変更
【訂正の内容】
【特許請求の範囲】
【請求項１】
ガラス物品であって、
前記ガラス物品は、幅及び高さを有する前面と、前記前面の反対側の背面と、前記前面と前記背面との間の厚さとを有するガラスシートを備え、前記厚さは前記前面及び前記背面の周りに４つの縁部を形成し、
前記ガラスシートは：
約７４モル％超のＳｉＯ２；
約３モル％〜約６モル％のＡｌ２Ｏ３；
約０モル％〜約３．５モル％のＢ２Ｏ３；
約４モル％〜約７モル％のＲ２Ｏ（ただしＲはＬｉ、Ｎａ、Ｋ、Ｒｂ、Ｃｓのうちのいずれの１つ以上である）
を含み、
Ａ１２Ｏ３−Ｒ２Ｏは約−２〜約０．５である、ガラス物品。
【請求項２】
ガラス物品であって、
前記ガラス物品は、幅及び高さを有する前面と、前記前面の反対側の背面と、前記前面と前記背面との間の厚さとを有するガラスシートを備え、
前記ガラスシートは：
約７４モル％超のＳｉＯ２；
約３モル％〜約６モル％のＡｌ２Ｏ３；
約０モル％〜約３．５モル％のＢ２Ｏ３；
約４モル％〜約７モル％のＲ２Ｏ（ただしＲは、Ｌｉ、Ｎａ、Ｋ、Ｒｂ、Ｃｓのうちのいずれの１つ以上である）；
約１１モル％〜約１６モル％のＲＯ（ただしＲは、Ｍｇ、Ｃａ、Ｓｒ又はＢａのうちのいずれの１つ以上である）
を含み、
Ｒ２Ｏ／ＲＯは約０．３以上約１．０未満である、ガラス物品。
【請求項３】
Ｒ２Ｏ／ＲＯは約０．３８〜約０．５３である、請求項１又は２に記載のガラス物品。
【請求項４】
前記ガラスシートは＜０．００５の色ずれを有する、請求項１又は２に記載のガラス物品。
【請求項５】
前記ガラスシートは約６００℃超の歪み点を有する、請求項１又は２に記載のガラス物品。
【請求項６】
前記ガラスシートは約６５０℃超のアニール点を有する、請求項１又は２に記載のガラス物品。
【請求項７】
前記ガラスシートは約５５×１０−７／℃〜約６４×１０−７／℃のＣＴＥを有する、請求項１又は２に記載のガラス物品。
【請求項８】
前記ガラスシートは約２．５１ｇｍ／ｃｃ＠２０℃〜約２．６４ｇｍ／ｃｃ＠２０℃の密度を有する、請求項１又は２に記載のガラス物品。
【請求項９】
前記ガラス物品は導光板である、請求項１又は２に記載のガラス物品。
【請求項１０】
前記導光板の前記厚さは約０．２ｍｍ〜約８ｍｍである、請求項９に記載のガラス物品。
【請求項１１】
前記導光板は、フュージョンドロープロセス、スロットドロープロセス又はフロートプロセスで製造される、請求項９に記載のガラス物品。
【請求項１２】
前記ガラスシートは、Ｃｏ、Ｎｉ、及びＣｒをそれぞれ約２０ｐｐｍ未満含む、請求項１又は２に記載のガラス物品。
【請求項１３】
前記ガラスシートは、Ｃｏ、Ｎｉ、及びＣｒを合計約２０ｐｐｍ未満含む、請求項１又は２に記載のガラス物品。
【請求項１４】
前記ガラスシートは、約２０ｐｐｍ未満のＦｅ、５ｐｐｍ未満のＣｏ、及び５ｐｐｍ未満のＮｉを含む、請求項１又は２に記載のガラス物品。
【請求項１５】
Ａｌ２Ｏ３／Ｒ２Ｏ＜１である、請求項１又は２に記載のガラス物品。
【請求項１６】
Ａｌ２Ｏ３はＲ２Ｏ＋／−０．０５に略等しい、請求項１又は２に記載のガラス物品。
【請求項１７】
長さが少なくとも５００ｍｍの場合の４５０ｎｍにおける透過率は８５％以上であるか、長さが少なくとも５００ｍｍの場合の５５０ｎｍにおける透過率は９０％以上であるか、長さが少なくとも５００ｍｍの場合の６３０ｎｍにおける透過率は８５％以上であるか、又はこれらの組み合わせである、請求項１又は２に記載のガラス物品。
【誤訳訂正２】
【訂正対象書類名】明細書
【訂正対象項目名】０００８
【訂正方法】変更
【訂正の内容】
【０００８】
他の実施形態では、幅及び高さを有する前面と、上記前面の反対側の背面と、上記前面と上記背面との間の厚さとを有するガラスシートを含む、ガラス物品が提供され、上記厚さは上記前面及び上記背面の周りに４つの縁部を形成し、上記ガラスシートは、約７４モル％超のＳｉＯ２、約３モル％〜約６モル％のＡｌ２Ｏ３、約０モル％〜約３．５モル％のＢ２Ｏ３、約４モル％〜約７モル％のＲ２Ｏ（ただしＲはＬｉ、Ｎａ、Ｋ、Ｒｂ、Ｃｓのうちのいずれの１つ以上である）を含み、Ａ１２Ｏ３−Ｒ２Ｏは約−２〜約０．５である。更なる実施形態では、幅及び高さを有する前面と、上記前面の反対側の背面と、上記前面と上記背面との間の厚さとを有するガラスシートを含む、ガラス物品が提供され、上記ガラスシートは、約７４モル％超のＳｉＯ２、約３モル％〜約６モル％のＡｌ２Ｏ３、約０モル％〜約３．５モル％のＢ２Ｏ３、約４モル％〜約７モル％のＲ２Ｏ（ただしＲは、Ｌｉ、Ｎａ、Ｋ、Ｒｂ、Ｃｓのうちのいずれの１つ以上である）、約１１モル％〜約１６モル％のＲＯ（ただしＲは、Ｍｇ、Ｃａ、Ｓｒ又はＢａのうちのいずれの１つ以上である）を含み、Ｒ２Ｏ／ＲＯは約０．３以上かつ約１．０未満である。いくつかの実施形態では、Ｒ２Ｏ／ＲＯは約０．３８〜約０．５３である。いくつかの実施形態では、上記ガラスは＜０．００５の色ずれを有する。いくつかの実施形態では、上記ガラスは約６００℃超の歪み点を有する。いくつかの実施形態では、上記ガラスは約６５０℃超のアニール点を有する。いくつかの実施形態では、上記ガラスは約５５×１０−７／℃〜約６４×１０−７／℃のＣＴＥを有する。いくつかの実施形態では、上記ガラスは約２．５１ｇｍ／ｃｃ＠２０℃〜約２．６４ｇｍ／ｃｃ＠２０℃の密度を有する。いくつかの実施形態では、上記ガラス物品は導光板である。いくつかの実施形態では、上記導光板の上記厚さは約０．２ｍｍ〜約８ｍｍである。いくつかの実施形態では、上記導光板は、フュージョンドロープロセス、スロットドロープロセス又はフロートプロセスで製造される。いくつかの実施形態では、上記ガラスは、Ｃｏ、Ｎｉ、及びＣｒをそれぞれ約２０ｐｐｍ未満含む。いくつかの実施形態では、上記ガラスは、Ｃｏ、Ｎｉ、及びＣｒを合計約２０ｐｐｍ未満含む。いくつかの実施形態では、上記ガラスは、約２０ｐｐｍ未満のＦｅ、５ｐｐｍ未満のＣｏ、及び５ｐｐｍ未満のＮｉを含む。いくつかの実施形態では、Ａｌ２Ｏ３／Ｒ２Ｏ＜１である。いくつかの実施形態では、Ａｌ２Ｏ３はＲ２Ｏ＋／−０．０５に略等しい。いくつかの実施形態では、長さが少なくとも５００ｍｍの場合の４５０ｎｍにおける透過率は８５％以上であるか、長さが少なくとも５００ｍｍの場合の５５０ｎｍにおける透過率は９０％以上であるか、長さが少なくとも５００ｍｍの場合の６３０ｎｍにおける透過率は８５％以上であるか、又はこれらの組み合わせである。
【誤訳訂正３】
【訂正対象書類名】明細書
【訂正対象項目名】０１０４
【訂正方法】変更
【訂正の内容】
【０１０４】
他の実施形態では、幅及び高さを有する前面と、上記前面の反対側の背面と、上記前面と上記背面との間の厚さとを有するガラスシートを含む、ガラス物品が提供され、上記厚さは上記前面及び上記背面の周りに４つの縁部を形成し、上記ガラスシートは、約７４モル％超のＳｉＯ２、約３モル％〜約６モル％のＡｌ２Ｏ３、約０モル％〜約３．５モル％のＢ２Ｏ３、約４モル％〜約７モル％のＲ２Ｏ（ただしＲはＬｉ、Ｎａ、Ｋ、Ｒｂ、Ｃｓのうちのいずれの１つ以上である）を含み、Ａ１２Ｏ３−Ｒ２Ｏは約−２〜約０．５である。更なる実施形態では、幅及び高さを有する前面と、上記前面の反対側の背面と、上記前面と上記背面との間の厚さとを有するガラスシートを含む、ガラス物品が提供され、上記ガラスシートは、約７４モル％超のＳｉＯ２、約３モル％〜約６モル％のＡｌ２Ｏ３、約０モル％〜約３．５モル％のＢ２Ｏ３、約４モル％〜約７モル％のＲ２Ｏ（ただしＲは、Ｌｉ、Ｎａ、Ｋ、Ｒｂ、Ｃｓのうちのいずれの１つ以上である）、約１１モル％〜約１６モル％のＲＯ（ただしＲは、Ｍｇ、Ｃａ、Ｓｒ又はＢａのうちのいずれの１つ以上である）を含み、Ｒ２Ｏ／ＲＯは約０．３以上かつ約１．０未満である。いくつかの実施形態では、Ｒ２Ｏ／ＲＯは約０．３８〜約０．５３である。いくつかの実施形態では、上記ガラスは＜０．００５の色ずれを有する。いくつかの実施形態では、上記ガラスは約６００℃超の歪み点を有する。いくつかの実施形態では、上記ガラスは約６５０℃超のアニール点を有する。いくつかの実施形態では、上記ガラスは約５５×１０−７／℃〜約６４×１０−７／℃のＣＴＥを有する。いくつかの実施形態では、上記ガラスは約２．５１ｇｍ／ｃｃ＠２０℃〜約２．６４ｇｍ／ｃｃ＠２０℃の密度を有する。いくつかの実施形態では、上記ガラス物品は導光板である。いくつかの実施形態では、上記導光板の上記厚さは約０．２ｍｍ〜約８ｍｍである。いくつかの実施形態では、上記導光板は、フュージョンドロープロセス、スロットドロープロセス又はフロートプロセスで製造される。いくつかの実施形態では、上記ガラスは、Ｃｏ、Ｎｉ、及びＣｒをそれぞれ約２０ｐｐｍ未満含む。いくつかの実施形態では、上記ガラスは、Ｃｏ、Ｎｉ、及びＣｒを合計約２０ｐｐｍ未満含む。いくつかの実施形態では、上記ガラスは、約２０ｐｐｍ未満のＦｅ、５ｐｐｍ未満のＣｏ、及び５ｐｐｍ未満のＮｉを含む。いくつかの実施形態では、Ａｌ２Ｏ３／Ｒ２Ｏ＜１である。いくつかの実施形態では、Ａｌ２Ｏ３はＲ２Ｏ＋／−０．０５に略等しい。いくつかの実施形態では、長さが少なくとも５００ｍｍの場合の４５０ｎｍにおける透過率は８５％以上であるか、長さが少なくとも５００ｍｍの場合の５５０ｎｍにおける透過率は９０％以上であるか、長さが少なくとも５００ｍｍの場合の６３０ｎｍにおける透過率は８５％以上であるか、又はこれらの組み合わせである。
【誤訳訂正４】
【訂正対象書類名】明細書
【訂正対象項目名】０１３７
【訂正方法】変更
【訂正の内容】
【０１３７】
実施形態２４
ガラス物品であって、
上記ガラス物品は、幅及び高さを有する前面と、上記前面の反対側の背面と、上記前面と上記背面との間の厚さとを有するガラスシートを備え、上記厚さは上記前面及び上記背面の周りに４つの縁部を形成し、
上記ガラスシートは：
約７４モル％超のＳｉＯ２；
約３モル％〜約６モル％のＡｌ２Ｏ３；
約０モル％〜約３．５モル％のＢ２Ｏ３；
約４モル％〜約７モル％のＲ２Ｏ（ただしＲはＬｉ、Ｎａ、Ｋ、Ｒｂ、Ｃｓのうちのいずれの１つ以上である）
を含み、
Ａ１２Ｏ３−Ｒ２Ｏは約−２〜約０．５である、ガラス物品。